(57)【要約】  本発明は、水酸基及び／又はカルボキシル基を有する（メタ）アクリルポリマー（Ａ）、芳香族又は脂環式ポリイソシアネート（ｂ１）と、水酸基及び３〜６個の（メタ）アクリロイル基を有する（メタ）アクリル化合物（ｂ２）との反応物であるウレタン（メタ）アクリレート（Ｂ）、（メタ）アクリロイル基を２個以上有する（メタ）アクリル化合物（Ｃ）、架橋剤（Ｄ）、及び、光重合開始剤（Ｅ）を含有することを特徴とする粘着剤組成物を提供するものである。本発明が解決しようとする課題は、紫外線照射前には被着体を固定できる粘着力を有するものの、紫外線照射により被着体から糊残りなく剥離できる程度に粘着力が低下する仮着用の粘着テープが得られる粘着剤組成物を提供することである。【特許請求の範囲】
【請求項１】
水酸基及び／又はカルボキシル基を有する（メタ）アクリルポリマー（Ａ）、芳香族又は脂環式ポリイソシアネート（ｂ１）と、水酸基及び３〜６個の（メタ）アクリロイル基を有する（メタ）アクリル化合物（ｂ２）との反応物であるウレタン（メタ）アクリレート（Ｂ）、（メタ）アクリロイル基を２個以上有する（メタ）アクリル化合物（Ｃ）、架橋剤（Ｄ）、及び、光重合開始剤（Ｅ）を含有することを特徴とする粘着剤組成物。
【請求項２】
前記（メタ）アクリルポリマー（Ａ）がラジカル重合性基を有しないものである請求項１記載の粘着剤組成物。
【請求項３】
前記ウレタン（メタ）アクリレート（Ｂ）由来の（メタ）アクリロイル基濃度が、粘着剤組成物中０．２〜３．５ｍｍｏｌ／ｇの範囲である請求項１又は２記載の粘着剤組成物。
【請求項４】
前記ウレタン（メタ）アクリレート（Ｂ）の含有量が、粘着剤組成物中３〜３０質量％の範囲である請求項１〜３のいずれか１項記載の粘着剤組成物。
【請求項５】
前記（メタ）アクリル化合物（Ｃ）が、（メタ）アクリロイル基を３〜６個有するものである請求項１〜４のいずれか１項記載の粘着剤組成物。
【請求項６】
前記（メタ）アクリル化合物（Ｃ）由来のアクリロイル基濃度が、粘着剤組成物中０．５〜３．５ｍｍｏｌ／ｇの範囲である請求項１〜５のいずれか１項記載の粘着剤組成物。
【請求項７】
前記（メタ）アクリル化合物（Ｃ）の含有量が、粘着剤組成物中５〜３０質量％の範囲である請求項１〜６のいずれか１項記載の粘着剤組成物。
【請求項８】
請求項１〜７のいずれか１項記載の粘着剤組成物の硬化皮膜を有することを特徴とする粘着テープ。
【発明の詳細な説明】
【技術分野】
【０００１】
本発明は、タッチパネルの製造等に使用される粘着剤組成物に関する。
【背景技術】
【０００２】
近年、スマートフォンやタブレットの普及によりタッチパネル市場が爆発的に成長している。前記タッチパネルの構成としては、カバーガラスにタッチセンサーを直接形成したカバーガラス一体型タッチパネル（以下、「ＯＧＳ」（Ｏｎｅ  Ｇｌａｓｓ  Ｓｏｌｕｔｉｏｎ）と略記する。）が近年の主流となりつつある（例えば、特許文献１及び２を参照。）。【０００３】
前記ＯＧＳを製造する際には、最近まで、ガラス基板にフッ化水素溶液を使用した化学的処理を行い、その後、酸化インジウムスズ（以下、「ＩＴＯ」と略記する。）蒸着等を施したガラス基板を裁断し、タッチパネルを製造する方法が使用されていた。しかしながら、前記フッ化水素溶液を使用した加工方法は危険な作業であるため、安易で安全な加工方法が求められていた。
【先行技術文献】
【特許文献】
【０００４】
【特許文献１】特開２０１２−８８９４６号公報
【特許文献２】国際公開第２０１３／０４７６７６号
【発明の概要】
【発明が解決しようとする課題】
【０００５】
本発明が解決しようとする課題は、紫外線照射前には被着体を固定できる粘着力を有するものの、紫外線照射により被着体から糊残りなく剥離できる程度に粘着力が低下する仮着用の粘着テープが得られる粘着剤組成物を提供することである。
【課題を解決するための手段】
【０００６】
本発明は、水酸基及び／又はカルボキシル基を有する（メタ）アクリルポリマー（Ａ）、芳香族又は脂環式ポリイソシアネート（ｂ１）と、水酸基及び３〜６個の（メタ）アクリロイル基を有する（メタ）アクリル化合物（ｂ２）との反応物であるウレタン（メタ）アクリレート（Ｂ）、（メタ）アクリロイル基を２個以上有する（メタ）アクリル化合物（Ｃ）、架橋剤（Ｄ）、及び、光重合開始剤（Ｅ）を含有することを特徴とする粘着剤組成物を提供するものである。【０００７】
また、本発明は前記粘着剤組成物の硬化皮膜を有することを特徴とする粘着テープを提供するものである。
【発明の効果】
【０００８】
本発明の粘着剤組成物は、紫外線照射前には被着体を固定できる粘着力（以下、「初期粘着力」と略記する。）を有するものの、紫外線照射により被着体から糊残りなく剥離できる程度に粘着力が低下する（以下、「再剥離性」と略記する。）ものであるから、ＯＧＳ製造時のガラス基板仮着用の粘着テープとして特に好適に使用することができる。
【発明を実施するための形態】
【０００９】
本発明の粘着剤組成物は、水酸基及び／又はカルボキシル基を有する（メタ）アクリルポリマー（Ａ）、芳香族又は脂環式ポリイソシアネート（ｂ１）と、水酸基及び３〜６個の（メタ）アクリロイル基を有する（メタ）アクリル化合物（ｂ２）との反応物であるウレタン（メタ）アクリレート（Ｂ）、（メタ）アクリロイル基を２個以上有する（メタ）アクリル化合物（Ｃ）、架橋剤（Ｄ）、及び、光重合開始剤（Ｅ）を必須成分として含有するものである。
【００１０】
なお、本発明において、「（メタ）アクリル」とは、アクリル及び／又はメタクリルを示し、「（メタ）アクリレート」とは、アクリレート及び／又はメタクリレートを示し、「（メタ）アクリロイル」とは、アクリロイル及び／又はメタクリロイルを示す。
【００１１】
前記（メタ）アクリルポリマー（Ａ）は、後述する架橋剤（Ｃ）との架橋反応により良好な初期粘着力を得るうえで水酸基及び／又はカルボキシル基を有するものであり、好ましくはラジカル重合性基を有しないものであり、例えば、（メタ）アクリル酸アルキルエステル（ａ−１）と、水酸基を有する（メタ）アクリル化合物（ａ−２）及び／又はカルボキシル基を有する（メタ）アクリル化合物（ａ−３）とを必須成分とする（メタ）アクリル化合物（ａ）を重合して得られるものを用いることができる。
【００１２】
前記（メタ）アクリル酸アルキルエステル（ａ−１）のアルキル基の炭素原子数としては、より一層優れた初期粘着力が得られる点から、１〜２０の範囲であることが好ましく、２〜１２の範囲がより好ましく、４〜８の範囲が更に好ましい。
【００１３】
前記（メタ）アクリル酸アルキルエステル（ａ−１）の具体例としては、例えば、メチル（メタ）アクリレート、エチル（メタ）アクリレート、ｎ−ブチル（メタ）アクリレート、ｉ−ブチル（メタ）アクリレート、ｔ−ブチル（メタ）アクリレート、ｎ−プロピル（メタ）アクリレート、ｎ−ヘキシル（メタ）アクリレート、２−エチルヘキシル（メタ）アクリレート、ｎ−オクチル（メタ）アクリレート、イソデシル（メタ）アクリレート、ラウリル（メタ）アクリレート、セチル（メタ）アクリレート、ステアリル（メタ）アクリレート、シクロヘキシル（メタ）アクリレート、イソボルニル（メタ）アクリレート等が挙げられる。これらの化合物は単独で用いても２種以上を併用してもよい。これらの中でも、より一層優れた重合性及び初期粘着力が得られる点で、ｎ−ブチル（メタ）アクリレート及び／又は２−エチルヘキシル（メタ）アクリレートを用いることが好ましい。
【００１４】
前記（メタ）アクリル酸アルキルエステル（ａ−１）の使用量としては、より一層優れた初期粘着力が得られる点から、前記（メタ）アクリル化合物（ａ）中５０〜９９．５質量％の範囲であることが好ましく、６０〜９７質量％の範囲がより好ましい。
【００１５】
前記水酸基を有する（メタ）アクリル化合物（ａ−２）としては、例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレート、２−ヒドロキシヘキシル（メタ）アクリレート、６−ヒドロキシヘキシル（メタ）アクリル、８−ヒドロキシオクチル（メタ）アクリレート、１０−ヒドロキシデシル（メタ）アクリレート、１２−ヒドロキシラウリル（メタ）アクリレート、ポリオキシエチレン（メタ）アクリレート、ポリオキシプロピレン（メタ）アクリレート、グリセロール（メタ）アクリレート等を用いることができる。これらの化合物は単独で用いても２種以上を併用してもよい。
【００１６】
前記水酸基を有する（メタ）アクリル化合物（ａ−２）を用いる場合の使用量としては、架橋剤（Ｃ）との良好な架橋反応を形成し、より一層優れた初期粘着力が得られる点から、前記（メタ）アクリル化合物（ａ）中０．００１〜２０質量％の範囲であることが好ましく、０．０１〜５質量％の範囲がより好ましい。
【００１７】
前記カルボキシル基を有する（メタ）アクリル化合物（ａ−３）としては、例えば、（メタ）アクリレート、メチル（メタ）アクリレート、カルボキシエチル（メタ）アクリレート、カルボキシペンチル（メタ）アクリレート等を用いることができる。これらの化合物は単独で用いても２種以上を併用してもよい。
【００１８】
前記カルボキシル基を有する（メタ）アクリル化合物（ａ−３）を用いる場合の使用量としては、架橋剤（Ｃ）との良好な架橋反応を形成し、より一層優れた初期粘着力が得られる点から、前記（メタ）アクリル化合物（ａ）中０．１〜２０質量％の範囲であることが好ましく、０．５〜１５質量％の範囲がより好ましい。
【００１９】
前記（メタ）アクリルポリマー（Ａ）を得る際には、必要に応じて前記（メタ）アクリル化合物（ａ）以外にその他のビニル化合物を併用してもよい。
【００２０】
前記その他のビニル化合物としては、例えば、酢酸ビニル、プロピオン酸ビニル、ラウリン酸ビニル、スチレン、クロロスチレン、クロロメチルスチレン、α−メチルスチレン、その他の置換スチレン、メチルビニルエーテル、エチルビニルエーテル、イソブチルビニルエーテル等を用いることができる。これらの化合物は単独で用いても２種以上を併用してもよい。
【００２１】
前記（メタ）アクリルポリマー（Ａ）の製造方法としては、例えば、前記（メタ）アクリル化合物（ａ）が有する重合性二重結合に起因したラジカル重合法が挙げられる。具体的には、前記成分（メタ）アクリル化合物（ａ）、必要に応じて前記その他のビニル化合物、及び、ラジカル重合開始剤を、好ましくは４０〜９０℃の温度下で混合、撹拌し、ラジカル重合を進行させる方法が挙げられる。
【００２２】
前記重合開始剤としては、例えば、過酸化水素、過硫酸カリウム、過硫酸ナトリウム、過硫酸アンモニウム等の無機過酸化物；ベンゾイルパーオキサイド、ｔ−ブチルパーオキシ−２−エチルヘキサノエート、クメンハイドロパーオキサイド等の有機過酸化物；２,２'−アゾビス−(２−アミノジプロパン)２塩酸塩、２，２'−アゾビス−(Ｎ,Ｎ'−ジメチレンイソブチルアミジン)２塩酸塩、２，２'−アゾビス{２−メチル−Ｎ−[１,１−ビス(ヒドロキシメチル)−２−ヒドロキシエチル]プロピオンアミド}、アゾビスイソブチロニトリル、２，２’−アゾビス（２−メチルブチロニトリル）等のアゾ化合物などを用いることができる。これらの重合開始剤は単独で用いても２種以上を併用してもよい。
【００２３】
前記重合開始剤の使用量としては、良好な重合性が得られる点から、（メタ）アクリルポリマー（Ａ）の仕込み原料中０．００１〜５質量％の範囲であることが好ましい。
【００２４】
前記（メタ）アクリルポリマー（Ａ）の重量平均分子量としては、良好な初期粘着力が得られる点から、１万〜２００万の範囲であることが好ましく、１０万〜１００万の範囲であることがより好ましい。なお、前記（メタ）アクリルポリマー（Ａ）の重量平均分子量は、ゲル・パーミエーション・クロマトグラフィー（ＧＰＣ）法により、下記の条件で測定し得られた値を示す。
【００２５】
測定装置：高速ＧＰＣ装置（東ソー株式会社製「ＨＬＣ−８２２０ＧＰＣ」）
カラム：東ソー株式会社製の下記のカラムを直列に接続して使用した。
「ＴＳＫｇｅｌ  Ｇ５０００」（７．８ｍｍＩ．Ｄ．×３０ｃｍ）×１本
「ＴＳＫｇｅｌ  Ｇ４０００」（７．８ｍｍＩ．Ｄ．×３０ｃｍ）×１本
「ＴＳＫｇｅｌ  Ｇ３０００」（７．８ｍｍＩ．Ｄ．×３０ｃｍ）×１本
「ＴＳＫｇｅｌ  Ｇ２０００」（７．８ｍｍＩ．Ｄ．×３０ｃｍ）×１本
検出器：ＲＩ（示差屈折計）
カラム温度：４０℃
溶離液：テトラヒドロフラン（ＴＨＦ）
流速：１．０ｍＬ／分
注入量：１００μＬ（試料濃度０．４質量％のテトラヒドロフラン溶液）
標準試料：下記の標準ポリスチレンを用いて検量線を作成した。
【００２６】
（標準ポリスチレン）
東ソー株式会社製「ＴＳＫｇｅｌ  標準ポリスチレン  Ａ−５００」
東ソー株式会社製「ＴＳＫｇｅｌ  標準ポリスチレン  Ａ−１０００」
東ソー株式会社製「ＴＳＫｇｅｌ  標準ポリスチレン  Ａ−２５００」
東ソー株式会社製「ＴＳＫｇｅｌ  標準ポリスチレン  Ａ−５０００」
東ソー株式会社製「ＴＳＫｇｅｌ  標準ポリスチレン  Ｆ−１」
東ソー株式会社製「ＴＳＫｇｅｌ  標準ポリスチレン  Ｆ−２」
東ソー株式会社製「ＴＳＫｇｅｌ  標準ポリスチレン  Ｆ−４」
東ソー株式会社製「ＴＳＫｇｅｌ  標準ポリスチレン  Ｆ−１０」
東ソー株式会社製「ＴＳＫｇｅｌ  標準ポリスチレン  Ｆ−２０」
東ソー株式会社製「ＴＳＫｇｅｌ  標準ポリスチレン  Ｆ−４０」
東ソー株式会社製「ＴＳＫｇｅｌ  標準ポリスチレン  Ｆ−８０」
東ソー株式会社製「ＴＳＫｇｅｌ  標準ポリスチレン  Ｆ−１２８」
東ソー株式会社製「ＴＳＫｇｅｌ  標準ポリスチレン  Ｆ−２８８」
東ソー株式会社製「ＴＳＫｇｅｌ  標準ポリスチレン  Ｆ−５５０」
【００２７】
前記ウレタン（メタ）アクリレート（Ｂ）は、優れた初期粘着力が得られる点から、芳香族又は脂環式ポリイソシアネート（ｂ１）と、水酸基及び３〜６個の（メタ）アクリロイル基を有する（メタ）アクリル化合物（ｂ２）との反応物を用いることが必須である。凝集力の高い（ｂ１）及び（ｂ２）を原料として用いることにより優れた初期粘着力が得られ、また、前記（メタ）アクリルポリマー（Ａ）との相溶性を向上し、粘着剤組成物の白濁化を防止することができる。
【００２８】
前記芳香族又は脂環式ポリイソシアネート（ｂ１）は、優れた初期粘着力を得るうえで必須の成分である。前記ポリイソシアネート（ｂ１）を用いることにより、ウレタン（メタ）アクリレート（Ｂ）の分子間のパッキング効果により、ハードセグメントとソフトセグメントの海島構造をより明確に形成し、優れた凝集力が発現することから、上記効果が得られる。前記ポリイソシアネート（ｂ１）の代わりに、例えば脂肪族ポリイソシアネートを用いた場合には凝集力が足りず良好な初期粘着力が得られない。
【００２９】
前記芳香族ポリイソシアネートとしては、例えば、フェニレンジイソシアネート、トルエンジイソシアネート、ジフェニルメタンジイソシアネート、ナフタレンジイソシアネート、ポリメチレンポリフェニルポリイソシアネート、カルボジイミド化ジフェニルメタンポリイソシアネート等を用いることができる。これらの芳香族ポリイソシアネートは単独で用いても２種以上を併用してもよい。これらの中でも、適度な鎖長により良好なハードセグメントを形成できる点から、トルエンジイソシアネート、ジフェニルメタンジイソシアネート、及びナフタレンジイソシアネートからなる群より選ばれる１種以上の芳香族ポリイソシアネートを用いることが好ましい。
【００３０】
前記脂環式ポリイソシアネートとしては、例えば、シクロヘキサンジイソシアネート、イソホロンジイソシアネート、ジシクロヘキシルメタンジイソシアネート等を用いることができる。これらの中でも、適度な鎖長により良好なハードセグメントを形成できる点から、イソホロンジイソシアネート、及び／又はジシクロヘキシルメタンジイソシアネートを用いることが好ましい。
【００３１】
前記（メタ）アクリル化合物（ｂ２）としては、例えば、トリメチロールプロパントリ（メタ）アクリレート、ペンタエリスリトールトリ（メタ）アクリレート、ジ（トリメチロールプロパン）トリ（メタ）アクリレート、ジペンタエリスリトールトリ（メタ）アクリレート、ペンタエリスリトールテトラ（メタ）アクリレート、ジ（トリメチロールプロパン）テトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、エトキシ化ペンタエリスリトールトリ（メタ）アクリレート、エトキシ化ペンタエリスリトールテトラ（メタ）アクリレート等を用いることができる。これらの化合物は単独で用いても２種以上を併用してもよい。これらの中でも、凝集力が高く一層優れた初期粘着力が得られる点から、ペンタエリスリトールトリ（メタ）アクリレート、ジペンタエリスリトールテトラ（メタ）アクリレート、ジペンタエリスリトールペンタ（メタ）アクリレート、エトキシ化ペンタエリスリトールトリ（メタ）アクリレート、及び、エトキシ化ペンタエリスリトールテトラ（メタ）アクリレートからなる群より選ばれる１種以上の化合物を用いることが好ましい。
【００３２】
前記ウレタン（メタ）アクリレート（Ｂ）の製造方法としては、従来公知の方法を用いることができ、例えば、前記芳香族又は脂環式ポリイソシアネート（ｂ１）と前記（メタ）アクリル化合物（ｂ２）とを反応させてウレタン（メタ）アクリレートを得る方法等が挙げられる。
【００３３】
前記ウレタン（メタ）アクリレート（Ｂ）の（メタ）アクリロイル基の当量重量としては、前記（メタ）アクリルポリマー（Ａ）との相溶性及び初期粘着力をより一層向上できる点から、７０〜３００の範囲であることが好ましく、１００〜２５０の範囲であることがより好ましい。なお、前記ウレタン（メタ）アクリレート（Ｂ）の（メタ）アクリロイル基の当量重量は、前記ウレタン（メタ）アクリレート（Ｂ）の原料の合計質量を、前記（メタ）アクリル化合物（ｂ２）由来の（メタ）アクリロイル基の当量で除した値を示す。
【００３４】
前記ウレタン（メタ）アクリレート（Ｂ）の重量平均分子量としては、前記（メタ）アクリルポリマー（Ａ）との相溶性及び初期粘着力をより一層向上できる点から、５００〜２，０００の範囲であることが好ましく、６００〜１，２００の範囲であることがより好ましい。なお、前記ウレタン（メタ）アクリレート（Ｂ）の重量平均分子量は、前記（メタ）アクリルポリマー（Ａ）の重量平均分子量と同様に測定して得た値を示す。
【００３５】
前記ウレタン（メタ）アクリレート（Ｂ）由来の（メタ）アクリロイル基濃度としては、初期粘着力、再剥離性及び（メタ）アクリルポリマー（Ａ）との相溶性の点から、紫外線硬化型再剥離性粘着剤組成物中０．２〜３．５ｍｍｏｌ／ｇの範囲であることが好ましく、０．４〜１．５ｍｍｏｌ／ｋｇの範囲であることがより好ましい。なお、前記ウレタン（メタ）アクリレート（Ｂ）の（メタ）アクリロイル基濃度は、下記計算式（１）より算出された値を示す。
【００３６】
ウレタン（メタ）アクリレート（Ｂ）由来の（メタ）アクリロイル基濃度（ｍｍｏｌ／ｇ）＝［｛（（Ｂ−１）の配合量（ｇ）／（Ｂ−１）の数平均分子量）×（Ｂ−１）の（メタ）アクリロイル基数｝＋｛（（Ｂ−２）の配合量（ｇ）／（Ｂ−２）の重量平均分子量）×（Ｂ−２）の（メタ）アクリロイル基数｝＋・・・・・＋｛（（Ｂ−ｎ）の配合量（ｇ）／（Ｂ−ｎ）の重量平均分子量）×（Ｂ−ｎ）の（メタ）アクリロイル基数｝］／粘着剤組成物に使用する原料の合計質量（ｇ）  （１）
（なお、上記式（１）中、（Ｂ−１）、（Ｂ−２）・・・（Ｂ−ｎ）は、ｎ種のウレタン（メタ）アクリレート（Ｂ）を示す。）
【００３７】
前記ウレタン（メタ）アクリレート（Ｂ）を用いる場合の含有量としては、初期粘着力、再剥離性及び（メタ）アクリルポリマー（Ａ）との相溶性をより一層向上できる点から、粘着剤組成物中３〜３０質量％の範囲であることが好ましく、５〜２５質量％の範囲がより好ましい。
【００３８】
前記（メタ）アクリロイル基を２個以上有する（メタ）アクリル化合物（Ｃ）は、粘着剤組成物の低粘度化、及び、優れた初期粘着力と再剥離性とを得るうえで必須の成分であり、例えば、エチレングリコールジ（メタ）アクリレート、プロピレングリコールジ（メタ）アクリレート、テトラメチレングリコールジ（メタ）アクリレート、トリメチロールプロパンジ（メタ）アクリレート、ヘキサメチレングリコールジ（メタ）アクリレート、１，６−ヘキサンジオールジ（メタ）アクリレート、１，９−ノナンジオールジ（メタ）アクリレート、１、１０−デカンジオールジ（メタ）アクリレート、ペンタエリスリトールジ（メタ）アクリレート、ジ（トリメチロールプロパン）ジ（メタ）アクリレート、ジペンタエリスリトールジ（メタ）アクリレート等の（メタ）アクリロイル基を２個有する（メタ）アクリル化合物；トリメチロールプロパントリ（メタ）アクリレート、ペンタエリスリトールトリ（メタ）アクリレート、ジ（トリメチロールプロパン）トリ（メタ）アクリレート、ジペンタエリスリトールトリ（メタ）アクリレート、トリス（２−（メタ）アクリロイルオキシエチル）イソシアヌレート等の（メタ）アクリロイル基を３個有する（メタ）アクリル化合物；ペンタエリスリトールテトラ（メタ）アクリレート、ジ（トリメチロールプロパン）テトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート等の（メタ）アクリロイル基を４個以上有する（メタ）アクリル化合物などを用いることができる。これらの化合物は単独で用いても２種以上を併用してもよい。これらの中でも、架橋性と凝集力向上による一層優れた初期粘着力及び再剥離性が得られる点から、（メタ）アクリロイル基を３〜６個の範囲で有するものを用いることが好ましく、ジペンタエリスリトールヘキサ（メタ）アクリレート、ペンタエリスリトールテトラ（メタ）アクリレート及びトリメチロールプロパントリ（メタ）アクリレートからなる群より選ばれる１種以上を用いることがより好ましい。
【００３９】
前記（メタ）アクリル化合物（Ｃ）由来のアクリロイル基濃度としては、より一層優れた初期粘着力及び再剥離性が得られる点から、粘着剤組成物中０．５〜３．５ｍｍｏｌ／ｇの範囲であることが好ましく、０，７〜１．６ｍｍｏｌ／ｋｇの範囲であることがより好ましい。なお、前記（メタ）アクリル化合物（Ｃ）のアクリロイル基濃度は、下記計算式（２）より算出された値を示す。
【００４０】
（メタ）アクリル化合物（Ｃ）由来の（メタ）アクリロイル基濃度（ｍｍｏｌ／ｇ）＝［｛（（Ｃ−１）の配合量（ｇ）／（Ｃ−１）の数平均分子量）×（Ｃ−１）の（メタ）アクリロイル基数｝＋｛（（Ｃ−２）の配合量（ｇ）／（Ｃ−２）の数平均分子量）×（Ｃ−２）の（メタ）アクリロイル基数｝＋・・・・・＋｛（（Ｃ−ｎ）の配合量（ｇ）／（Ｃ−ｎ）の数平均分子量）×（Ｃ−ｎ）の（メタ）アクリロイル基数｝］／粘着剤組成物に使用する原料の合計質量（ｇ）  （２）
（なお、上記式（２）中、（Ｃ−１）、（Ｃ−２）・・・（Ｃ−ｎ）は、ｎ種の（メタ）アクリル化合物（Ｃ）を示す。）
【００４１】
前記（メタ）アクリル化合物（Ｃ）の含有量としては、初期粘着力をより一層向上できる点から、粘着剤組成物中３〜３０質量％の範囲であることが好ましく、５〜２７質量％の範囲がより好ましい。
【００４２】
前記架橋剤（Ｄ）としては、例えば、エポキシ化合物、ポリイソシアネート化合物、メラミン化合物、金属キレート等を用いることができる。これらの中でも、一層優れた（メタ）アクリルポリマー（Ａ）との架橋性及び初期粘着力が得られる点から、エポキシ架橋剤及び／又はポリイソシアネート架橋剤を用いることが好ましく、エポキシ架橋剤がより好ましい。
【００４３】
前記エポキシ架橋剤としては、例えば、エチレングリコールジグリシジルエーテル、ポリエチレングリコールジグリシジルエーテル、グリセリンジグリシジルエーテル、グリセリントリグリシジルエーテル、１，６−ヘキサンジオールジグリシジルエーテル、トリメチロールプロパントリグリシジルエーテル、ソルビトールポリグリシジルエーテル、ポリグリセロールポリグリシジルエーテル、ペンタエリスリトールポリグリシジルエリスリトール、ジグリセロールポリグリシジルエーテル、１，３−ビス（Ｎ，Ｎ−ジグリシジルアミノメチル）シクロヘキサン、Ｎ，Ｎ，Ｎ’,Ｎ’−テトラグリシジル−ｍ−キシレンジアミン等を用いることができる。これらの架橋剤は単独で用いても２種以上を併用してもよい。
【００４４】
前記ポリイソシアネート架橋剤としては、トリレンジイソシアネート、クロロフェニレンジイソシアネート、ヘキサメチレンジイソシアネート、テトラメチレンジイソシアネート、イソホロンジイソシアネート、ジフェニルメタンジイソシアネート、水添ジフェニルメタンジイソシアネート等のポリイソシアネート；ヘキサメチレンジイソシアネートのトリメチロールプロパンアダクト体、トリレンジイソシアネートのトリメチロールプロパンアダクト体、イソホロンジイソシアネートのトリメチロールプロパンアダクト体、キシリレンジイソシアネートのトリメチロールプロパンアダクト等を用いることができる。これらの架橋剤は単独で用いても２種以上を併用してもよい。
【００４５】
前記架橋剤（Ｄ）の使用量としては、初期粘着力をより一層向上できる点から、粘着剤組成物中０．００１〜５質量部の範囲であることが好ましく、０．００５〜１質量部の範囲がより好ましい。
【００４６】
前記光重合開始剤（Ｅ）としては、例えば、１−ヒドロキシシクロヘキシルフェニルケトン、２−ヒドロキシ−２−メチル−１−フェニルプロパン−１−オン、１−〔４−（２−ヒドロキシエトキシ）フェニル〕−２−ヒドロキシ−２−メチル−１−プロパン−１−オン、チオキサントン、チオキサントン誘導体、２，２′−ジメトキシ−１，２−ジフェニルエタン−１−オン、２，４，６−トリメチルベンゾイルジフェニルホスフィンオキシド、ビス（２，４，６−トリメチルベンゾイル）フェニルホスフィンオキシド、２−メチル−１−［４−（メチルチオ）フェニル］−２−モルホリノ−１−プロパノン、２−ベンジル−２−ジメチルアミノ−１−（４−モルホリノフェニル）−ブタン−１−オン等を用いることができる。これらの光重合開始剤は単独で用いても２種以上を併用してもよい。これらの中でも、良好な重合性を有し、かつ、本発明の粘着テープを蛍光灯下で放置しても粘着力の変化が非常に少なく継時安定性に優れる点から、１−ヒドロキシシクロヘキシルフェニルケトンを用いることが好ましい。
【００４７】
前記光重合開始剤（Ｅ）の使用量としては、紫外線による硬化性及び再剥離性をより一層向上できる点から、粘着剤組成物中０．０１〜２質量％の範囲であることが好ましい。
【００４８】
本発明の粘着剤組成物は、前記（メタ）アクリルポリマー（Ａ）、ウレタン（メタ）アクリレート（Ｂ）、（メタ）アクリロイル基を２個以上有する（メタ）アクリル化合物（Ｃ）、架橋剤（Ｄ）、及び、光重合開始剤（Ｅ）を必須成分として含有するものであるが、必要に応じてその他の添加剤を含有してもよい。
【００４９】
前記その他の添加剤としては、例えば、有機溶剤、重合禁止剤、レベリング剤、粘着付与剤、ワックス、熱安定剤、帯電防止剤、難燃剤、整泡剤、消泡剤、ブロッキング防止剤、シランカップリング剤等を用いることができる。これらの添加剤は単独で用いても２種以上を併用してもよい。
【００５０】
前記有機溶剤としては、例えば、トルエン、酢酸エチル、酢酸ブチル、メチルエチルケトン、ヘキサン、アセトン、シクロヘキサノン、３−ペンタノン、アセトニトリル、プロピオニトリル、イソブチロニトリル、バレロニトリル、ジメチルスルホキシド、ジメチルホルムアミド等を用いることができる。これらの有機溶剤は単独で用いても２種以上を併用してもよい。
【００５１】
本発明の粘着テープは、前記粘着剤組成物の硬化被膜を有するものである。前記粘着テープを作製する方法としては、例えば、前記粘着剤組成物を基材上に塗工した後、必要に応じて乾燥やエージングを行う方法が挙げられる。
【００５２】
前記粘着剤組成物を基材上に塗工する方法としては、例えば、アプリケーター、ロールコーター、ナイフコーター、グラビアコーター、Ｔ−ダイコーター等を使用して塗工する方法が挙げられる。
【００５３】
前記粘着剤が塗工される基材としては、例えば、プラスチック基材、フレキシブルプリント基材、ガラス基材、これらの基材に離型処理を施した基材やＩＴＯを蒸着した基材等を用いることができる。
【００５４】
前記プラスチック基材としては、例えば、アクリル樹脂、ＰＣ（ポリカーボネート）、ＰＢＴ（ポリブチレンテレフタレート）、ＰＰＳ（ポリフェニレンサルファイド）、変性ＰＰＥ（ポリフェニレンエーテル）、ＰＥＴ（ポリエチレンテレフタレート）、ＣＯＰ（シクロオレフィンポリマー）、ＴＡＣ（トリアセチルセルロース）等を原料として得られるプラスチックフィルム等を使用することができる。
【００５５】
前記粘着テープにおける粘着剤皮膜の厚さとしては、例えば、１〜１００μｍの範囲であることが好ましく、本発明の粘着テープがＯＧＳ製造時のガラス基板仮着用の粘着テープとして使用される場合には、５〜５０μｍの範囲であることが好ましい。
【００５６】
前記粘着テープは、紫外線を照射する前においては、被着体を固定できる初期粘着力を有するものであり、その粘着力としては、２〜２５Ｎ／２５ｍｍの範囲であることが好ましく、３〜１５Ｎ／２５ｍｍの範囲がより好ましく、５〜１２Ｎ／２５ｍｍの範囲がより好ましい。なお、前記紫外線照射前の粘着テープの粘着力の測定方法は後述する実施例に記載する。
【００５７】
前記紫外線照射前の粘着テープのゲル分率としては、初期粘着力をより一層向上できる点から、１０〜６０質量％の範囲であることが好ましく、１４〜５０質量％の範囲がより好ましい。なお、前記紫外線照射前の粘着テープのゲル分率の測定方法は、後述する実施例に記載する。
【００５８】
前記粘着テープは、紫外線照射により被着体から糊残りなく剥離できる程度に粘着力が低下するものである。
【００５９】
前記粘着テープに紫外線照射する方法としては、例えば、キセノンランプ、キセノン−水銀ランプ、メタルハライドランプ、高圧水銀ランプ、低圧水銀ランプ等の公知の紫外線光照射装置を使用する方法が挙げられる。
【００６０】
前記紫外線の照射は、好ましくは０．０５〜５Ｊ／ｃｍ２、より好ましくは０．１〜３Ｊ／ｃｍ２、特に好ましくは０．３〜１．５Ｊ／ｃｍ２の範囲であることがよい。なお、前記紫外線の照射量は、ＧＳユアサ株式会社製ＵＶチェッカー「ＵＶＲ−Ｎ１」を用いて３００〜３９０ｎｍの波長域において測定した値を基準とした。
【００６１】
前記粘着テープの紫外線照射後の粘着力としては、被着体に糊残りがないよう、１Ｊ／ｃｍ２の紫外線を照射した後の粘着力が０．１Ｎ／２５ｍｍ以下であることが好ましく、０．０５〜０．１Ｎ／２５ｍｍの範囲であることがより好ましい。なお、前記紫外線照射後の粘着テープの粘着力の測定方法は後述する実施例にて記載する。
【００６２】
前記紫外線照射後の粘着テープのゲル分率としては、再剥離性をより一層向上できる点から、８０〜９９質量％の範囲であることが好ましく、９０〜９９質量％の範囲がより好ましい。なお、前記紫外線照射後の粘着テープのゲル分率の測定方法は、後述する実施例に記載する。
【００６３】
以上、本発明の粘着テープは、外線照射前には被着体を固定できる粘着力を有するものの、紫外線照射により被着体から糊残りなく剥離できる程度に粘着力が低下するものであるから、ＯＧＳ製造時のガラス基板仮着用の粘着テープとして特に好適に使用することができる。
【００６４】
具体的には、化学処理により強化された大板のガラス基板を本発明の粘着テープを使用して台に固定し、ガラス基板上にＩＴＯ蒸着等を施してタッチセンサーを形成した後に、カバーガラスとして前記ガラス基板を所定の小片に裁断し、その後、紫外線照射して本発明の粘着テープを剥離することによってＯＧＳを製造することができる。本発明の粘着テープは、このようなＯＧＳ製造時のガラス基板仮着用の粘着テープとして特に好適に使用することができ、ＯＧＳを安易で、かつ安全に製造することができる。
【実施例】
【００６５】
以下、実施例を用いて、本発明をより詳細に説明する。【００６６】
［合成例１］
＜アクリルポリマー（Ａ−１）の合成＞
攪拌機、還流冷却管、窒素導入管、温度計を備えた反応容器に、ｎ−ブチルアクリレート８９．９質量部、アクリル酸１０質量部、４−ヒドロキシブチルアクリレート０．１質量部、及び、酢酸エチル２００質量部を仕込み、攪拌下、窒素を吹き込みながら７２℃まで昇温させた。
次に、前記混合物に、予め酢酸エチルに溶解した２，２’−アゾビス（２−メチルブチロニトリル）溶液２質量部（固形分２．４質量％）を添加し、攪拌下、７０℃で４時間ホールドした後、７５℃で５時間ホールドした。
次に、前記混合物を酢酸エチル９８質量部で希釈し、２００メッシュ金網でろ過することによって、重量平均分子量７５万のアクリルポリマー（Ａ−１）溶液（不揮発分２５質量％、粘度３，０００ｍＰａ・ｓ）を得た。【００６７】
［合成例２］
＜アクリルポリマー（Ａ−２）の合成＞
攪拌機、還流冷却管、窒素導入管、温度計を備えた反応容器に、ｎ−ブチルアクリレート６２．０質量部、２−エチルヘキシルアクリレート５質量部、シクロヘキシルアクリレート３０質量部、アクリル酸４質量部、２−ヒドロキシエチルアクリレート３．０質量部、及び、メチルエチルケトン５０質量部、酢酸エチル５０質量部を仕込み、攪拌下、窒素を吹き込みながら７２℃まで昇温させた。  次に、前記混合物に、予め酢酸エチルに溶解した２，２’−アゾビス（２−メチルブチロニトリル）溶液１質量部（固形分２．９質量％）を添加し、攪拌下、７０℃で４時間ホールドした後、７５℃で５時間ホールドした。
次に、前記混合物を酢酸エチル２２質量部で希釈し、２００メッシュ金網でろ過することによって、重量平均分子量３０万のアクリルポリマー（Ａ−２）溶液（不揮発分４５質量％、粘度３，５００ｍＰａ・ｓ）を得た。【００６８】
［合成例３］
＜ウレタンアクリレート（Ｂ−１）の合成＞
攪拌機、還流冷却管、窒素導入管、温度計を備えた反応容器に、ペンタエリスリトールトリアクリレート（和光純薬工業株式会社製）２９８．３質量部を添加した。反応容器内温度が４０℃になるまで昇温した後、イソホロンジイソシアネート９７質量部添加した。そこで、ジオクチルスズジネオデカネート０．１質量部添加し、１時間かけて８０℃まで昇温した。その後、８０℃で１２時間ホールドし、全てのイソシアネート基が消失していることを確認後、冷却しウレタンアクリレート（Ｂ−１）を得た。得られたウレタンアクリレート（Ｂ−１）は、アクリロイル基の当量が１２７ｇ／ｅｑ．（有効数字２桁に四捨五入。ペンタエリスリトールトリアクリレートの分子量は２９８．３とした。以下、同じ。）、重量平均分子量が７６０であった。【００６９】
［合成例３］
＜ウレタンアクリレート（Ｂ−２）の合成＞
攪拌機、還流冷却管、窒素導入管、温度計を備えた反応容器に、ジペンタエリスリトールペンタアクリレートとジペンタエリスリトールヘキサアクリレートとの混合物（新中村化学工業株式会社製「Ａ−ＤＰＨ」）５３２．１質量部を添加した。反応容器内温度が４０℃になるまで昇温した後、イソホロンジイソシアネート９４質量部添加した。そこで、ジオクチルスズジネオデカネート０．１質量部添加し、１時間かけて８０℃まで昇温した。その後、８０℃で１２時間ホールドし、全てのイソシアネート基が消失していることを確認後、冷却しウレタンアクリレート（Ｂ−２）を得た。得られたウレタンアクリレート（Ｂ−２）は、アクリロイル基の当量が１２１ｇ／ｅｑ．（有効数字２桁に四捨五入。ジペンタエリスリトールペンタアクリレートとジペンタエリスリトールヘキサアクリレートとの混合物の分子量は５３２とした。以下、同じ。）、重量平均分子量が１，０９０であった。【００７０】
［合成例４］
＜ウレタンアクリレート（Ｂ−３）の合成＞
攪拌機、還流冷却管、窒素導入管、温度計を備えた反応容器に、エトキシ化ペンタエリスリトールトリアクリレートとエトキシ化ペンタエリスリトールテトラアクリレートとの混合物（新中村化学工業株式会社製「ＡＴＭ−４ＥＬ」）５９０質量部を添加した。反応容器内温度が４０℃になるまで昇温した後、イソホロンジイソシアネート６８質量部添加した。そこで、ジオクチルスズジネオデカネート０．１質量部添加し、１時間かけて８０℃まで昇温した。その後、８０℃で１２時間ホールドし、全てのイソシアネート基が消失していることを確認後、冷却しウレタンアクリレート（Ｂ−３）を得た。得られたウレタンアクリレート（Ｂ−３）は、アクリロイル基の当量が１９４ｇ／ｅｑ．（有効数字２桁に四捨五入。エトキシ化ペンタエリスリトールトリアクリレートとエトキシ化ペンタエリスリトールテトラアクリレートとの混合物の分子量は５９０とした。以下、同じ。）、重量平均分子量が９４４であった。【００７１】
［比較合成例１］
＜ウレタンアクリレート（Ｂ‘−１）の合成＞
攪拌機、還流冷却管、窒素導入管、温度計を備えた反応容器に、２−ヒドロキシエチルアクリレート１１６質量部を添加した。反応容器内温度が４０℃になるまで昇温した後、イソホロンジイソシアネート１１１質量部添加した。そこで、ジオクチルスズジネオデカネート０．１質量部添加し、１時間かけて８０℃まで昇温した。その後、８０℃で１２時間ホールドし、全てのイソシアネート基が消失していることを確認後、冷却しウレタンアクリレート（Ｂ‘−１）を得た。得られたウレタンアクリレート（Ｂ‘−１）は、アクリロイル基の当量が１７２ｇ／ｅｑ．（有効数字２桁に四捨五入。ヒドロキシエチルアクリレートの分子量は１１６とした。以下、同じ。）、重量平均分子量が３４３であった。【００７２】
［比較合成例２］
＜ウレタンアクリレート（Ｂ‘−２）の合成＞
攪拌機、還流冷却管、窒素導入管、温度計を備えた反応容器に、４−ヒドロキシブチルアクリレート１４４質量部を添加した。反応容器内温度が４０℃になるまで昇温した後、イソホロンジイソシアネート１１１質量部添加した。そこで、ジオクチルスズジネオデカネート０．１質量部添加し、１時間かけて８０℃まで昇温した。その後、８０℃で１２時間ホールドし、全てのイソシアネート基が消失していることを確認後、冷却しウレタンアクリレート（Ｂ‘−１）を得た。得られたウレタンアクリレート（Ｂ‘−１）は、アクリロイル基の当量が２５５ｇ／ｅｑ．（有効数字２桁に四捨五入。４−ヒドロキシブチルアクリレートの分子量は１４４とした。以下、同じ。）、重量平均分子量が５１０であった。【００７３】
［実施例１］
合成例１で得られたアクリルポリマー（Ａ−１）１００質量部に対して、合成例３で得られたウレタンアクリレート（Ｂ−１）を９質量部、ジペンタエリスリトールヘキサアクリレート（Ｃ）を１０質量部、１，３−ビス（Ｎ，Ｎ−ジグリシジルアミノメチル）シクロヘキサン（Ｄ）を０．０１２質量部、１−ヒドロキシシクロヘキシルフェニルケトン
（Ｅ）を０．３８質量部を混合することによって、粘着剤組成物を得た。【００７４】
［実施例２〜７、及び比較例１〜２
用いるアクリルポリマー（Ａ）、ウレタン（メタ）アクリレート（Ｂ）、（メタ）アクリル化合物（Ｃ）、架橋剤（Ｄ）、及び、光重合開始剤（Ｅ）の種類及び／又は量を表１に示す通りに変更した以外は実施例１と同様にして粘着剤組成物を得た。【００７５】
［粘着テープ（紫外線照射前）の作製方法］
表面に離型処理された厚さ２５μｍのポリエチレンテレフタレートフィルム（以下、「離型ＰＥＴ」と略記する。）の表面に、乾燥後における膜厚が２０μｍとなるように実施例及び比較例で得られた粘着剤組成物を塗工し、１００℃で３分間乾燥した。その後、粘着剤組成物の塗工面上に厚さ２５μｍのポリエチレンテレフタラートフィルムを貼り合せた。その後、２３℃で７日間、次いで４０℃で３日間エージングして、粘着テープを得た。【００７６】
［紫外線照射前の粘着テープの粘着力の測定方法］
前述の方法で得られた粘着テープを縦横２５ｍｍ幅に裁断したものを試験片とした。これをガラス板に対し、接着面積が２５ｍｍ×６０ｍｍとなるように２ｋｇロールを２往復させ貼付した。貼付け１時間後に２３℃、湿度５０％の雰囲気下で１８０度剥離強度（Ｎ／２５ｍｍ）を測定し、粘着力とした。【００７７】
［紫外線照射前の粘着テープのゲル分率の測定方法］
前述の方法で得られた粘着テープを縦横２５ｍｍ幅に裁断したものを試験片とした。前記試験片の質量（Ｇ１）を測定した後に、該試験片をトルエンに浸漬させ２４時間放置した、そして、浸漬後の試験片のトルエン溶液混合物を３００メッシュ金網で濾過し、１０５℃で１時間乾燥した後の質量（Ｇ２）と離型ＰＥＴの質量（Ｇ０）を測定し、下記式（３）によりゲル分率を算出した。
ゲル分率（質量％）＝［（Ｇ２−Ｇ０）／（Ｇ１−Ｇ０）］×１００  （３）【００７８】
［紫外線照射後の粘着テープの粘着力の測定方法］
前述の方法で得られた粘着テープを縦横２５ｍｍ幅に裁断したものを試験片とした。これをガラス板に対し、接着面積が２５ｍｍ×６０ｍｍとなるように２ｋｇロールを２往復させ貼付した。次いで、ＵＶ−Ａ領域の波長の積算光量が１Ｊ／ｃｍ２となるように紫外線を照射し、その後、２３℃、湿度５０％の雰囲気下で１８０度剥離強度（Ｎ／２５ｍｍ）を測定し、粘着力とした。【００７９】
［糊残りの評価方法］
前記［紫外線照射後の粘着テープの粘着力の測定方法］において、１８０度剥離強度を測定した後のガラス板を目視観察し、以下のように評価した。
「Ｔ」：糊残りが確認されない。
「Ｆ」：糊残りが確認できる。【００８０】
［紫外線照射後の粘着テープのゲル分率の測定方法］
前記［紫外線照射後の粘着テープの粘着力の測定方法］において、紫外線を照射した後の粘着テープを縦横２５ｍｍ幅に裁断したものを試験片とした。前記試験片の質量（Ｇ３）を測定した後に、該試験片をトルエンに浸漬させ２４時間放置した、そして、浸漬後の試験片のトルエン溶液混合物を３００メッシュ金網で濾過し、１０５℃で１時間乾燥した後の質量（Ｇ４）と離型ＰＥＴの質量（Ｇ０）を測定し、下記式（４）によりゲル分率を算出した。
ゲル分率（質量％）＝［（Ｇ４−Ｇ０）／（Ｇ３−Ｇ０）］×１００  （４）【００８１】
【表１】
2017104314.tif 000002
【００８２】
本発明の粘着テープは、紫外線照射前には被着体を固定できる粘着力を有するものの、紫外線照射により被着体から糊残りなく剥離できる程度に粘着力が低下することが分かったため、仮着用の粘着テープとして有効であることが分かった。【００８３】
一方、比較例１及び２は、ウレタン（メタ）アクリレート（Ｂ）として、（メタ）アクリル化合物（ｂ２）の代わりに、水酸基及び（メタ）アクリロイル基を１つずつ有するアクリル化合物を用いた態様であるが、紫外線照射後も粘着力が高いため、仮着用の粘着テープとしては使用できないことが分かった。
【手続補正書】
【提出日】平成29年2月20日(2017.2.20)
【手続補正１】
【補正対象書類名】特許請求の範囲
【補正対象項目名】全文
【補正方法】変更
【補正の内容】
【特許請求の範囲】
【請求項１】
水酸基及び／又はカルボキシル基を有する（メタ）アクリルポリマー（Ａ）、芳香族又は脂肪族ポリイソシアネート（ｂ１）と、水酸基及び３〜６個の（メタ）アクリロイル基を有する（メタ）アクリル化合物（ｂ２）との反応物であるウレタン（メタ）アクリレート（Ｂ）、（メタ）アクリロイル基を２個以上有する（メタ）アクリル化合物（Ｃ）、架橋剤（Ｄ）、及び、光重合開始剤（Ｅ）を含有し、前記（メタ）アクリル化合物（Ｃ）由来のアクリロイル基濃度が、粘着剤組成物中０．５〜３．５ｍｍｏｌ／ｇの範囲であることを特徴とする粘着剤組成物。
【請求項２】
前記（メタ）アクリルポリマー（Ａ）がラジカル重合性基を有しないものである請求項１記載の粘着剤組成物。
【請求項３】
前記ウレタン（メタ）アクリレート（Ｂ）由来の（メタ）アクリロイル基濃度が、粘着剤組成物中０．２〜３．５ｍｍｏｌ／ｋｇの範囲である請求項１又は２記載の粘着剤組成物。
【請求項４】
前記ウレタン（メタ）アクリレート（Ｂ）の含有量が、粘着剤組成物中３〜３０質量％の範囲である請求項１〜３のいずれか１項記載の粘着剤組成物。
【請求項５】
前記（メタ）アクリル化合物（Ｃ）が、（メタ）アクリロイル基を３〜６個有するものである請求項１〜４のいずれか１項記載の粘着剤組成物。
【請求項６】
前記（メタ）アクリル化合物（Ｃ）の含有量が、粘着剤組成物中５〜３０質量％の範囲である請求項１〜５のいずれか１項記載の粘着剤組成物。
【請求項７】
請求項１〜６のいずれか１項記載の粘着剤組成物の硬化皮膜を有することを特徴とする粘着テープ。
【請求項８】
紫外線照射前の粘着力が、２〜２５Ｎ／２５ｍｍの範囲である請求項７記載の粘着テープ。
【請求項９】
１Ｊ／ｃｍ２の紫外線を照射した後の粘着力が、０．１Ｎ／２５ｍｍ以下である請求項７又は８記載の粘着テープ。
【手続補正書】
【提出日】平成29年7月7日(2017.7.7)
【手続補正１】
【補正対象書類名】特許請求の範囲
【補正対象項目名】全文
【補正方法】変更
【補正の内容】
【特許請求の範囲】
【請求項１】
水酸基及び／又はカルボキシル基を有する（メタ）アクリルポリマー（Ａ）、芳香族又は脂肪族ポリイソシアネート（ｂ１）と、水酸基及び３〜６個の（メタ）アクリロイル基を有する（メタ）アクリル化合物（ｂ２）との反応物であるウレタン（メタ）アクリレート（Ｂ）、（メタ）アクリロイル基を２個以上有する（メタ）アクリル化合物（Ｃ）、架橋剤（Ｄ）、及び、光重合開始剤（Ｅ）を含有し、前記架橋剤（Ｄ）が、エポキシ架橋剤であることを特徴とする粘着剤組成物。
【請求項２】
前記（メタ）アクリルポリマー（Ａ）がラジカル重合性基を有しないものである請求項１記載の粘着剤組成物。
【請求項３】
前記ウレタン（メタ）アクリレート（Ｂ）由来の（メタ）アクリロイル基濃度が、粘着剤組成物中０．２〜３．５ｍｍｏｌ／ｋｇの範囲である請求項１又は２記載の粘着剤組成物。
【請求項４】
前記ウレタン（メタ）アクリレート（Ｂ）の含有量が、粘着剤組成物中３〜３０質量％の範囲である請求項１〜３のいずれか１項記載の粘着剤組成物。
【請求項５】
前記（メタ）アクリル化合物（Ｃ）が、（メタ）アクリロイル基を３〜６個有するものである請求項１〜４のいずれか１項記載の粘着剤組成物。
【請求項６】
前記（メタ）アクリル化合物（Ｃ）の含有量が、粘着剤組成物中５〜３０質量％の範囲である請求項１〜５のいずれか１項記載の粘着剤組成物。
【請求項７】
請求項１〜６のいずれか１項記載の粘着剤組成物の硬化皮膜を有することを特徴とする粘着テープ。
【請求項８】
紫外線照射前の粘着力が、２〜２５Ｎ／２５ｍｍの範囲である請求項７記載の粘着テープ。
【請求項９】
１Ｊ／ｃｍ２の紫外線を照射した後の粘着力が、０．１Ｎ／２５ｍｍ以下である請求項７又は８記載の粘着テープ。
【手続補正２】
【補正対象書類名】明細書
【補正対象項目名】００３９
【補正方法】変更
【補正の内容】
【００３９】
前記（メタ）アクリル化合物（Ｃ）由来のアクリロイル基濃度としては、より一層優れた初期粘着力及び再剥離性が得られる点から、粘着剤組成物中０．５〜３．５ｍｍｏｌ／ｇの範囲であることが好ましく、０，７〜１．６ｍｍｏｌ／ｋｇの範囲であることがより好ましい。なお、前記（メタ）アクリル化合物（Ｃ）の（メタ）アクリロイル基濃度は、下記計算式（２）より算出された値を示す。
【手続補正３】
【補正対象書類名】明細書
【補正対象項目名】００７４
【補正方法】変更
【補正の内容】
【００７４】
［実施例２〜４、６、７、参考例１及び比較例１〜２］
用いるアクリルポリマー（Ａ）、ウレタン（メタ）アクリレート（Ｂ）、（メタ）アクリル化合物（Ｃ）、架橋剤（Ｄ）、及び、光重合開始剤（Ｅ）の種類及び／又は量を表１に示す通りに変更した以外は実施例１と同様にして粘着剤組成物を得た。
【手続補正４】
【補正対象書類名】明細書
【補正対象項目名】００８１
【補正方法】変更
【補正の内容】
【００８１】
【表１】
2017104314.tif 000003
【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
カルボキシル基を有する（メタ）アクリルポリマー（Ａ）、芳香族又は脂環式ポリイソシアネート（ｂ１）と、水酸基及び３〜６個の（メタ）アクリロイル基を有する（メタ）アクリル化合物（ｂ２）との反応物であるウレタン（メタ）アクリレート（Ｂ）、（メタ）アクリロイル基を２個以上有する（メタ）アクリル化合物（Ｃ）（ただし、前記ウレタン（メタ）アクリレート（Ｂ）とは異なる）、架橋剤（Ｄ）、及び、光重合開始剤（Ｅ）を含有し、前記架橋剤（Ｄ）が、エポキシ架橋剤であることを特徴とする粘着剤組成物。
【請求項２】
前記（メタ）アクリルポリマー（Ａ）がラジカル重合性基を有しないものである請求項１記載の粘着剤組成物。
【請求項３】
前記ウレタン（メタ）アクリレート（Ｂ）由来の（メタ）アクリロイル基濃度が、粘着剤組成物中０．２〜３．５ｍｍｏｌ／ｋｇの範囲である請求項１又は２記載の粘着剤組成物。
【請求項４】
前記ウレタン（メタ）アクリレート（Ｂ）の含有量が、粘着剤組成物中３〜３０質量％の範囲である請求項１〜３のいずれか１項記載の粘着剤組成物。
【請求項５】
前記（メタ）アクリル化合物（Ｃ）が、（メタ）アクリロイル基を３〜６個有するものである請求項１〜４のいずれか１項記載の粘着剤組成物。
【請求項６】
前記（メタ）アクリル化合物（Ｃ）の含有量が、粘着剤組成物中５〜３０質量％の範囲である請求項１〜５のいずれか１項記載の粘着剤組成物。
【請求項７】
請求項１〜６のいずれか１項記載の粘着剤組成物の硬化皮膜を有することを特徴とする粘着テープ。
【請求項８】
紫外線照射前の粘着力が、２〜２５Ｎ／２５ｍｍの範囲である請求項７記載の粘着テープ。
【請求項９】
１Ｊ／ｃｍ２の紫外線を照射した後の粘着力が、０．１Ｎ／２５ｍｍ以下である請求項７又は８記載の粘着テープ。
【手続補正２】
【補正対象書類名】明細書
【補正対象項目名】００８１
【補正方法】変更
【補正の内容】
【００８１】
【表１】
2017104314.tif 000004
【国際調査報告】
2017104314.tif 000005
2017104314.tif 000006
2017104314.tif 000007
2017104314.tif 000008